(57)【特許請求の範囲】
【請求項１】
既設の鋼構造物における応力集中を緩和するために少なくとも一部に曲面形状を含む加工形状に基づいて当該鋼構造物の応力集中部位を切削加工する際の、当該加工形状を決定する加工形状決定方法であって、
前記応力集中部位を含む平面であって３次元的な前記加工形状を規定する平面の中から、最大応力が発生している部位を含む一の平面を抽出するステップと、
抽出された前記平面内において、前記曲面形状に対応する円弧の半径を徐々に変化させながら、各半径に対応する前記加工形状での加工後の前記応力集中部位に対する疲労寿命評価を繰り返し行うことにより、所望の疲労寿命が得られる前記円弧の最小の半径を決定するステップと、
抽出された前記平面内において、決定された最小の半径を有する前記円弧からなる前記加工形状に対応する領域が、疲労亀裂が進展する最小応力以上の応力が負荷され得る領域である疲労蓄積部と、過去の亀裂発生実績に基づいて加工時に存在することが予測される仮想的な亀裂である仮想亀裂と、を含むように、前記円弧の中心の位置を決定することにより、抽出された前記平面内における前記加工形状を決定するステップと、
を含む、
加工形状決定方法。
【請求項２】
前記疲労寿命評価は、修正マイナー則を用いて行われる、
請求項１に記載の加工形状決定方法。
【請求項３】
抽出された前記平面内における前記加工形状は、前記円弧と、前記鋼構造物の壁面と所定の角度を有する直線と、が組み合わされた形状を有する、
請求項１又は２に記載の加工形状決定方法。
【請求項４】
請求項１〜３のいずれか１項に記載の加工形状決定方法によって決定された加工形状に基づいて、前記鋼構造物の前記応力集中部位を加工する、
補修方法。
【発明の詳細な説明】
【技術分野】
【０００１】
本発明は、既設の鋼構造物における応力集中を緩和して疲労寿命を延長するために当該鋼構造物の応力集中部位を切削加工する際の加工形状を決定する加工形状決定、及び当該加工形状決定方法を用いた当該鋼構造物の補修方法に関する。
【背景技術】
【０００２】
圧延機やプレス等のハウジングに代表される既設の鋼構造物においては、繰り返し応力が負荷されることによる疲労破壊を防止するために、定期的に診断が行われ、必要に応じて補修が行われている。特に、大型の鋼構造物は、一般的に鋳造品であるため、当該鋼構造物内において気泡状の内部欠陥が不可避的に発生し得る。当該内部欠陥は、繰り返し応力を受けることにより、疲労亀裂の起点となる恐れがある。
【０００３】
そこで、例えば、特許文献１には、ＦＥＭ（Ｆｉｎｉｔｅ  Ｅｌｅｍｅｎｔ  ｍｅｔｈｏｄ）解析を用いて疲労亀裂が進展する可能性のある鋼構造物内の欠陥の限界寸法を表層からの深さ別に求め、疲労亀裂が進展する可能性のある欠陥の有無を表層からの深さに応じて異なる探傷法によって検出する内部欠陥診断方法が開示されている。
【０００４】
更に、特許文献１には、鋼構造物の補修方法として、上記内部欠陥診断方法によって疲労亀裂が進展する可能性のある欠陥が表層部において検出された場合には、当該表層部を削り取る加工を行い、疲労亀裂が進展する可能性のある欠陥が表層部以外において検出された場合には、発生応力そのものを低下させるために応力集中部位（例えばコーナー部等）を円弧状に（曲面状に）切削加工することが記載されている。応力集中部位を曲面状に切削加工することにより、応力集中が緩和されるため、欠陥が表層部以外に存在する場合であっても、当該欠陥からの疲労亀裂の進展を抑制することができ、鋼構造物の疲労寿命を延長することができる。また、応力集中部位を曲面状に加工することにより、当該加工範囲内に欠陥が存在する場合であれば、当該欠陥を除去することもできる。
【先行技術文献】
【特許文献】
【０００５】
【特許文献１】特開２０１０−８１８９号公報
【発明の概要】
【発明が解決しようとする課題】
【０００６】
ここで、特許文献１では、応力集中部位を曲面状に切削加工する際に、過剰な加工によって強度低下が生じないようにＦＥＭ解析等によって適切な切削代を確認することが必要である旨の記載はあるものの、その具体的な加工形状や、加工形状の決定方法については言及されていない。従って、応力集中部位に対する加工形状が必ずしも適切ではない可能性がある。例えば、加工量が小さ過ぎる場合には、鋼構造物の疲労寿命を十分に確保できない可能性がある。あるいは、加工量が大き過ぎる場合には、補修作業の工期が長大化したり、内部欠陥が表出する確率が高くなることが懸念される。
【０００７】
また、特許文献１に記載の技術では、疲労亀裂が進展する可能性のある鋼構造物内の欠陥の限界寸法を求める際に、ＦＥＭ解析から求められる内部欠陥を含む断面内の最大応力が、許容応力（疲労強度）を超えなければ、当該断面内において疲労亀裂は発生しないと判断している。しかしながら、圧延機やプレスのように、不規則に変化する変動応力が繰り返し負荷される場合には、疲労強度以下の応力も疲労亀裂に関与することが知られている。よって、特許文献１に記載の技術において行われている亀裂進展の評価方法は、鋼構造物に応力が負荷される状況によっては、必ずしも適切なものとは言えない可能性がある。
【０００８】
そこで、本発明は、上記問題に鑑みてなされたものであり、本発明の目的とするところは、既設の鋼構造物に対する補修作業において、より小さい加工量によって十分な疲労寿命を確保することが可能な、新規かつ改良された加工形状決定方法、及び当該加工形状決定方法を用いた鋼構造物の補修方法を提供することにある。
【課題を解決するための手段】
【０００９】
上記課題を解決するために、本発明のある観点によれば、既設の鋼構造物における応力集中を緩和するために少なくとも一部に曲面形状を含む加工形状に基づいて当該鋼構造物の応力集中部位を切削加工する際の、当該加工形状を決定する加工形状決定方法であって、前記応力集中部位を含む平面であって３次元的な前記加工形状を規定する平面の中から、最大応力が発生している部位を含む一の平面を抽出するステップと、抽出された前記平面内において、前記曲面形状に対応する円弧の半径を徐々に変化させながら、各半径に対応する前記加工形状での加工後の前記応力集中部位に対する疲労寿命評価を繰り返し行うことにより、所望の疲労寿命が得られる前記円弧の最小の半径を決定するステップと、抽出された前記平面内において、決定された最小の半径を有する前記円弧からなる前記加工形状に対応する領域が、疲労亀裂が進展する最小応力以上の応力が負荷され得る領域である疲労蓄積部と、過去の亀裂発生実績に基づいて加工時に存在することが予測される仮想的な亀裂である仮想亀裂と、を含むように、前記円弧の中心の位置を決定することにより、抽出された前記平面内における前記加工形状を決定するステップと、を含む、加工形状決定方法が提供される。
【００１０】
また、当該加工形状決定方法においては、前記疲労寿命評価は、修正マイナー則を用いて行われてもよい。
【００１１】
また、当該加工形状決定方法においては、抽出された前記平面内における前記加工形状は、前記円弧と、前記鋼構造物の壁面と所定の角度を有する直線と、が組み合わされた形状を有してもよい。
【００１２】
また、上記課題を解決するために、本発明の別の観点によれば、上記加工形状決定方法によって決定された加工形状に基づいて、前記鋼構造物の前記応力集中部位を加工する、補修方法が提供される。
【発明の効果】
【００１３】
以上説明したように本発明によれば、既設の鋼構造物に対する補修作業において、より小さい加工量によって十分な疲労寿命を確保することが可能になる。
【図面の簡単な説明】
【００１４】
【図１】本実施形態における加工対象装置である圧延機の概略構成を示す図である。
【図２】従来の加工形状の一例である、比較的大きな曲率半径の曲面形状を有する加工形状の一例を示す図である。
【図３】コーナー部のコーナー半径と、コーナー部の表面に発生する応力との関係を示すグラフ図である。
【図４】従来の加工形状の一例である、ナット受圧面への負荷に注目した加工形状の一例を示す図である。
【図５】従来の加工形状の一例である、亀裂の除去に注目した加工形状の一例を示す図である。
【図６】本実施形態に係る加工形状決定方法の処理手順の一例を示すフロー図である。
【図７】加工前のコーナー部の形状を示す図である。
【図８】コーナー部に設定された最大のコーナー半径を有する加工範囲の一例を示す図である。
【図９】修正マイナー則について説明するための説明図である。
【図１０】疲労寿命の解析対象としている圧延機における圧延荷重及びパス回数の実績値の一例を示すグラフ図である。
【図１１】マイナー則と修正マイナー則との違いについて説明するための説明図である。
【図１２】縮小されたコーナー半径を有する加工範囲の一例を示す図である。
【図１３】コーナー部における疲労蓄積部及び仮想亀裂の一例を示す図である。
【図１４】最終的に決定されたコーナー部における加工形状の一例を示す図である。
【図１５】本実施形態に係る情報処理装置の機能構成の一例を示す機能ブロック図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
ここで、本発明は、応力集中を緩和して鋼構造物の疲労寿命を延長するための、当該鋼構造物の応力集中部位に対する加工に関するものである。以下では、本発明の好適な一実施形態として、鋼構造物が圧延機のハウジングである場合について説明する。ただし、本発明はかかる例に限定されず、鋼構造物であれば他の装置に対する加工が対象であってもよい。
【００１７】
ここで、本発明では、加工対象となる鋼構造物は既設のものであることが想定される。新設の鋼構造物では、例えば予め疲労寿命が十分大きくなるように各部の形状を設計すればよいからである。既設の鋼構造物において、例えば能力の増強等に応じてその疲労寿命を延長させる必要が生じた場合に、補修作業によってその要請に対応するために、本発明が好適に適用され得る。本実施形態においても、加工対象である圧延機のハウジングは既設のものであるとして以下の説明を行う。
【００１８】
以下では、まず、（１．加工対象部位について）において、鋼構造物である圧延機のハウジングの概略構成、及び本実施形態で扱う当該ハウジング内における加工対象部位について説明する。次いで、（２．従来技術についての検討）において、上記加工対象部位に対する従来の加工方法について検討する。次いで、（３．本実施形態に係る加工形状決定方法）において、本実施形態に係る加工形状決定方法の処理手順と、当該加工形状決定方法によって決定される加工形状の一例について説明する。最後に、（４．情報処理装置の機能構成）において、本実施形態に係る加工形状決定方法を実行する情報処理装置の機能構成の一例について説明する。
【００１９】
なお、本明細書において、「加工形状」とは、加工対象部位に対して加工を施す領域の形状のことを意味する。つまり、加工形状は、加工対象部位に対する加工範囲（切削範囲）を表すものであるとも言え、加工形状に対応する領域が切削加工により取り除かれることにより、加工対象部位に対する加工が行われる。
【００２０】
（１．加工対象部位について）
図１を参照して、本実施形態における加工対象装置である圧延機の概略構成及び加工対象部位について説明する。図１は、本実施形態における加工対象装置である圧延機の概略構成を示す図である。図１では、圧延機１０を、ロールの回転軸方向から見た様子を図示している。
【００２１】
図１を参照すると、本実施形態における加工対象装置である圧延機１０は、ハウジング１１０内に、上ワークロール１１１ａ、下ワークロール１１１ｂ、上バックアップロール１１２ａ及び下バックアップロール１１２ｂが備えられて構成される。本実施形態では、当該ハウジング１１０を加工対象としている。
【００２２】
上ワークロール１１１ａ及び下ワークロール１１１ｂは、所定のロール回転速度で回転するとともに上下から所定の圧力で圧延材を圧下することにより、当該圧延材を一方向（図中左右方向）に通板しながら所定の板厚に形成する。上バックアップロール１１２ａ及び下バックアップロール１１２ｂは、上ワークロール１１１ａ及び下ワークロール１１１ｂの上下にそれぞれ設けられる。上バックアップロール１１２ａ及び下バックアップロール１１２ｂは、上ワークロール１１１ａ及び下ワークロール１１１ｂを上下から支持することにより、圧延時における上ワークロール１１１ａ及び下ワークロール１１１ｂによる圧延材の圧下を補助する。
【００２３】
なお、以下の説明では、圧延機１０における圧延材の通板方向に対応する方向をｙ軸方向とも呼称する。また、ｙ軸方向と垂直な平面内において互いに直交する２方向を、それぞれｘ軸方向及びｚ軸方向とも呼称する。図１に示すように、圧延材の板幅方向に対応する方向をｘ軸方向とし、圧延材の厚み方向に対応する方向をｚ軸方向としている。更に、以下の説明では、ｘ軸方向のことを左右方向、ｚ軸方向のことを上下方向とも呼称することがある。
【００２４】
図示を省略するが、ハウジング１１０内には、各ロールを軸支する軸受（チョック）も格納されている。ハウジング１１０において、上バックアップロール１１２ａの軸受の上方に対応する位置には、圧下ナット（図示せず。）が格納される略円筒形状の圧下ナット格納部１１５が形成される。圧下ナット格納部１１５に格納された圧下ナットには、外周面にねじ山が形成された棒状部材である圧下スクリューが螺合され、挿通される。圧延時には、圧下スクリューの下端で上バックアップロール１１２ａのチョックの上部が押圧される。
【００２５】
ここで、圧延時には、圧延材から上ワークロール１１１ａ及び上バックアップロール１１２ａに対して上向きに反力が負荷される。従って、圧下スクリューを介して圧下ナットにも上向きに力が加わるため、圧下ナット格納部１１５は圧下ナットで押圧されることとなる。このように、圧下ナット格納部１１５には、圧延時に多大な力が負荷されることとなる。その際、圧下ナット格納部１１５のコーナー部Ｘは応力集中部位となり得るため、当該コーナー部Ｘの形状を、応力が緩和されるような形状に加工することにより、ハウジング１１０の疲労寿命を延長することができる。
【００２６】
そこで、本実施形態では、一例として、疲労寿命を延長するために、当該コーナー部Ｘを加工する場合について説明することとする。ただし、本発明はかかる例に限定されず、疲労破壊に寄与し得る応力集中部位であれば、鋼構造物の他の部位が加工対象部位であってよい。
【００２７】
（２．従来技術についての検討）
圧延機１０のハウジング１１０のコーナー部Ｘについては、亀裂や内部欠陥を除去することにより疲労寿命を延長するために、従来、様々な加工方法が検討されてきた。ここでは、コーナー部Ｘに対するいくつかの従来の加工方法について説明するとともに、本発明者らがこれらの加工方法について検討した内容について説明する。
【００２８】
（２−１．内部欠陥に注目した加工方法）
例えば圧延機１０が厚板用の圧延機のように大型の圧延機である場合には、一般的に、ハウジング１１０は鋳造によって製造される。ハウジング１１０が鋳造によって製造される場合には、当該ハウジング１１０内に気泡状の内部欠陥が不可避的に発生し得る。これらの内部欠陥は疲労亀裂の起点となる可能性があるため、コーナー部Ｘの表層に内部欠陥が存在する場合には、当該内部欠陥を除去するようにコーナー部Ｘを加工することにより、ハウジング１１０の疲労寿命を延長することができる。
【００２９】
このような内部欠陥に注目してコーナー部Ｘを加工する方法の一例が、上記特許文献１に開示されている。上述したように、特許文献１には、ＦＥＭ解析を用いて疲労亀裂が進展する可能性のある鋼構造物内の欠陥の限界寸法を表層からの深さ別に求め、疲労亀裂が進展する可能性のある欠陥の有無を表層からの深さに応じて異なる探傷法によって検出する内部欠陥診断方法が開示されている。また、特許文献１には、応力集中部位（すなわちコーナー部Ｘに対応する部位）に対する具体的な加工方法として、上記内部欠陥診断方法によって疲労亀裂が進展する可能性のある欠陥が表層部において検出された場合には、当該表層部を削り取る加工を行い、疲労亀裂が進展する可能性のある欠陥が表層部以外において検出された場合には、発生応力そのものを低下させるために当該応力集中部位を所定の曲率半径を有する曲面状に切削加工することが記載されている。
【００３０】
しかしながら、特許文献１では、応力集中部位を曲面状に切削加工する際に、過剰な加工によって強度低下が生じないようにＦＥＭ解析等によって適切な切削代を確認することが必要である旨の記載はあるものの、その具体的な加工形状や、当該加工形状の決定方法については言及されていない。従って、特許文献１に記載の方法によってコーナー部Ｘを加工したとしても、加工後の当該コーナー部Ｘの形状は、疲労寿命の観点からは必ずしも最適なものではない可能性がある。
【００３１】
また、特許文献１に記載の技術では、疲労亀裂が進展する可能性のある鋼構造物内の欠陥の限界寸法を求める際に、ＦＥＭ解析から求められる内部欠陥を含む断面内の最大応力が、許容応力（疲労強度）を超えなければ、当該断面内において疲労亀裂は発生していないと判断している。しかしながら、圧延機１０のように、不規則に変化する変動応力が繰り返し負荷される場合には、疲労強度以下の応力も疲労亀裂に関与することが知られている（詳細は下記図６に示すステップＳ１０５における処理についての説明を参照）。よって、特許文献１に記載の亀裂進展の評価方法では、必ずしも正確な評価が行われない可能性がある。
【００３２】
（２−２．加工後の形状における最大発生応力に注目した加工方法）
従来、コーナー部Ｘの加工形状を決定する際には、ＦＥＭ解析等によって加工後の形状においてコーナー部Ｘの表面に生じる最大発生応力を算出し、当該最大発生応力が許容応力（疲労強度）以下ならば亀裂は発生しないと判定し、コーナー部Ｘの加工形状を評価している。ここで用いられる疲労強度の値は、通常、同一の大きさの応力が繰り返し作用する場合を想定して求められるものである。
【００３３】
しかしながら、圧延機１０のハウジング１１０に作用する応力は、圧延材の板厚等、圧延条件に応じて変動し得る。このような変動応力が繰り返し作用する場合には、疲労強度以下の応力も疲労亀裂の発生に関与することが知られている。従って、圧延機１０のハウジング１１０のように変動応力が作用し得る鋼構造物に対する加工形状を決定する際には、上記のような、最大発生応力が疲労強度以下ならば亀裂は発生しないとする判定基準は必ずしも適切ではなく、十分な疲労寿命を得られない恐れがある。
【００３４】
（２−３．応力集中の緩和に注目した加工方法）
一般的に、コーナー部における応力集中を緩和するためには、当該コーナー部を所定の曲率半径を有する曲面状に加工する手法が知られている。また、当該曲面の曲率半径が大きいほど、コーナー部に発生する応力は低下することも知られている。従って、単純に応力集中を緩和することを目的とする場合には、比較的大きな曲率半径を有するようにコーナー部Ｘを加工することが有効である。
【００３５】
図２に、このような、比較的大きな曲率半径の曲面形状を有する加工形状の一例を示す。図２は、従来の加工形状の一例である、比較的大きな曲率半径の曲面形状を有する加工形状の一例を示す図である。
【００３６】
なお、図２並びに後述する図４、図５、図７、図８、図１２、図１３及び図１４では、いずれも、一例として、ハウジング１１０のコーナー部Ｘ周辺の領域のｙ−ｚ平面での一断面の様子を拡大して示している。また、これらの図では、加工前の形状との違いを明確にするために、コーナー部Ｘにおける当該断面内での加工形状１２０を、ハッチングを付した領域として示している。つまり、ハウジング１１０から加工形状１２０に対応する領域が切削加工により取り除かれた形状が、当該断面内における加工後のコーナー部Ｘの形状である。
【００３７】
ここで、これらの図において一平面内での加工形状１２０を示しているのは、本実施形態では、コーナー部Ｘにおける、圧下ナット格納部１１５の円周の中心軸を通りｚ軸方向と平行な平面のうちの１つの平面内での加工形状１２０が決定されれば、自ずと、コーナー部Ｘに対する３次元的な加工形状１２０が決定され得るからである。本実施形態では、コーナー部Ｘを加工する加工装置として、剣バイト等の刃物を、ｚ軸方向を回転軸方向として圧下ナット格納部１１５の円周方向に回転させながら、当該刃物によりコーナー部Ｘの壁面を切削するものを用いることを想定している。本実施形態では、このような加工装置を用いて、刃物をｚ軸方向を回転軸方向として圧下ナット格納部１１５の円周方向に回転させながら、圧下ナット格納部１１５の円周の中心軸を通りｚ軸方向と平行な各平面内において加工形状１２０に対応する範囲が切削されるように当該刃物をコーナー部Ｘの壁面に対して徐々に移動させることにより、コーナー部Ｘに対する３次元的な加工が行われる。
【００３８】
つまり、本実施形態では、圧下ナット格納部１１５の円周の中心軸を通りｚ軸方向と平行な平面は、３次元的な加工形状１２０を規定し得る平面（当該平面内における加工形状１２０によって、コーナー部Ｘに対する３次元的な加工形状１２０が規定され得る平面）であると言える。図２、図４、図５、図７、図８、図１２、図１３及び図１４では、圧下ナット格納部１１５の円周の中心軸を通りｚ軸方向と平行な平面のうちの一平面内における加工形状１２０を図示しているが、これらの図に示す平面内での加工形状１２０に対応する形状が圧下ナット格納部１１５の円周方向に沿って連なった３次元的な形状が、実際の加工形状１２０の形状となる。
【００３９】
このように、本実施形態では、円筒形状の圧下ナット格納部１１５のコーナー部Ｘを加工対象部位とし、上述したような加工装置を用いることを想定しているために、実際には３次元形状である加工形状１２０について説明する際に、圧下ナット格納部１１５の円周の中心軸を通りｚ軸方向と平行な平面のうちの１つの平面内での加工形状１２０について説明すれば足りる。従って、本明細書では、特に記載のない限り、加工形状１２０について説明する際には、平面内での加工形状１２０について説明することとしている。平面内での加工形状１２０においては、加工形状１２０を構成する応力集中緩和のための曲面形状は、円弧として表現され得る。また、当該曲面形状の曲率半径は、当該円弧の半径（以下、コーナー半径とも呼称する）として表現され得る。また、当該曲面形状の曲率中心は、当該円弧の中心として表現され得る。
【００４０】
なお、詳しくは下記（３．本実施形態に係る加工形状決定方法）以降で説明するが、本実施形態では、このような加工形状１２０の特性を利用して、３次元的な加工形状１２０を直接求めるのではなく、一平面内での加工形状１２０を決定する処理が行われる。このとき、加工形状１２０を決定するための平面としては、例えばコーナー部Ｘを模擬した３次元の計算モデルに対するＦＥＭ解析により、圧下ナット格納部１１５の円周の中心軸を通りｚ軸方向と平行な平面（すなわち、３次元的な加工形状１２０を規定し得る平面）のうち、最も大きな応力が発生し得る部位を含む平面が抽出される。抽出された最も大きな応力が発生し得る部位を含む平面内において、十分な応力集中の緩和が実現される加工形状１２０が決定されれば、当該平面内での加工形状１２０に基づいて決定される３次元の加工形状１２０においても、十分な応力集中の緩和がなされると考えられるからである。
【００４１】
図２に戻り、比較的大きな曲率半径の曲面形状を有する（すなわち、比較的大きなコーナー半径を有する）加工形状１２０についての説明を続ける。
【００４２】
図２に示す例では、加工形状１２０は、外周がナット受圧面１１３（圧下ナット格納部１１５の上面）に接するような円弧形状を有している。すなわち、図２に示す加工形状１２０に基づく加工では、ナット格納部側面１１４（圧下ナット格納部１１５の側面）のみが切削され、ナット受圧面１１３は加工されないこととなる。ただし、図２に示す加工形状１２０は、あくまで一例であり、実際には、ナット受圧面１１３及びナット格納部側面１１４に跨るように加工形状１２０の領域が設けられる場合もある。
【００４３】
本発明者らは、図２に示す加工形状１２０の効果を確認するために、図２に示す加工形状１２０による加工後の構造を模擬した計算モデルを作成し、ＦＥＭ解析によって、加工後のコーナー部Ｘのコーナー半径（すなわち、加工形状１２０のコーナー半径）と、コーナー部Ｘの表面に発生する応力との関係を求めた。この際、外周がナット受圧面１１３に接するように加工形状１２０のコーナー半径を変化させ（すなわち円弧の上端の位置は固定した状態でコーナー半径を変化させ）、各加工形状においてコーナー部Ｘの表面に発生する応力を計算した。
【００４４】
計算結果を図３に示す。図３は、コーナー部Ｘのコーナー半径と、コーナー部Ｘの表面に発生する応力との関係を示すグラフ図である。図３に示すように、従来知られているように、コーナー半径が大きくなるほど発生応力は低下することが確認できた。従って、比較的大きなコーナー半径の円弧形状を有するようにコーナー部Ｘを加工することにより、コーナー部Ｘにおける応力集中は大幅に緩和されるため、ハウジング１１０の疲労寿命を延長することができる可能性がある。
【００４５】
しかしながら、加工形状１２０が大きければ、それだけ、加工に時間を要することとなる。本実施形態では、既設のハウジング１１０に対する補修を想定しているため、加工工期が長ければ、それだけ設備を停止する期間が長くなり、生産性の低下につながる恐れがある。また、加工形状１２０が大きい場合には、それだけ不測の内部欠陥が表出する可能性が高まるため、かえって疲労亀裂の発生を引き起こしてしまう危険性がある。
【００４６】
（２−４．ナット受圧面への負荷に注目した加工方法）
ハウジング１１０では、ナット受圧面１１３に圧延時の荷重が負荷されることとなるため、コーナー部Ｘを加工する際には、ナット受圧面１１３の面積はできるだけ維持されることが好ましい。図４に、このような、ナット受圧面１１３への負荷に注目した加工形状の一例を示す。図４は、従来の加工形状の一例である、ナット受圧面１１３への負荷に注目した加工形状の一例を示す図である。
【００４７】
図４を参照すると、加工形状１２０は、図２に示す場合と同様に、外周がナット受圧面１１３に接するような円弧形状を有している。すなわち、図４に示す加工形状１２０に基づく加工では、ナット格納部側面１１４のみが切削され、ナット受圧面１１３は加工されないこととなる。このように、外周がナット受圧面１１３に接するような円弧形状を有する加工形状１２０を設定することにより、ナット受圧面１１３の面積を維持しつつ、ハウジング１１０の疲労寿命の延長を図ることが可能となる。
【００４８】
しかしながら、コーナー部Ｘには、疲労亀裂が生じやすいと考えられる疲労蓄積部１３０が存在し得る。図４では、コーナー部Ｘに存在し得る疲労蓄積部１３０の一例を概念的に図示している。なお、本明細書では、疲労亀裂が進展する最小応力以上の応力が負荷され得る領域のことを、疲労蓄積部１３０と呼んでいる。疲労蓄積部１３０の詳細については、後述する図６に示すステップＳ１１３における処理についての説明において詳述する。
【００４９】
疲労蓄積部１３０がナット格納部側面１１４から垂直にハウジング１１０内部に進んだ場所に位置していれば、ナット格納部側面１１４のみを切削するような加工形状１２０が設定された場合であっても当該疲労蓄積部１３０を除去できる可能性がある。しかしながら、実際には、例えば図４に示すように、疲労蓄積部１３０は、ナット受圧面１１３側とナット格納部側面１１４側とに跨った領域に存在し得る。このような場合には、図４に示すようなナット格納部側面１１４のみを切削するような加工形状１２０では、疲労蓄積部１３０を除去できない可能性がある。
【００５０】
このように、図４に示す加工形状１２０では、ナット受圧面１１３の面積は維持することができるものの、疲労蓄積部１３０を除去することができない可能性があり、疲労寿命を十分に延長することができない恐れがある。
【００５１】
（２−５．亀裂の除去に注目した加工方法）
従来、コーナー部Ｘを加工する際に、当該コーナー部Ｘにおいて発生した亀裂を除去するように加工形状１２０が設定されることがある。このとき、コーナー部Ｘでは、複数の亀裂、例えば、ナット受圧面１１３から内部に向かって進展する亀裂と、ナット格納部側面１１４から内部に向かって進展する亀裂と、が、同時に生じる場合がある。このように比較的広範囲に渡って複数の亀裂が生じた場合に、単一の円弧からなる加工形状１２０によって、これら複数の亀裂を除去しようとすると、コーナー半径の大きい加工形状１２０を設定する必要が生じる。これは、上記（２−３．応力集中の緩和に注目した加工方法）で説明したように、加工工期の観点から好ましくない。
【００５２】
従って、広範囲に渡って複数の亀裂が発生した場合に対応するコーナー部Ｘの加工形状として、図５に示す加工形状が提案されている。図５は、従来の加工形状の一例である、亀裂の除去に注目した加工形状の一例を示す図である。
【００５３】
図５に示す加工形状１２０は、複数の円弧が組み合わされて構成されている。これら複数の円弧は、互いに異なる中心及び互いに異なるコーナー半径を有し得る。このように、複数の円弧を組み合わせて加工形状１２０を設定することにより、加工時に、深く切り込むことなく、より広範囲を切削することができるため、広範囲に渡って複数の亀裂が発生している場合であっても、これらの亀裂を除去し得るような加工形状１２０を設定することが可能となる。よって、単一の円弧に基づいて加工形状１２０を決定する場合に比べて、加工工期を短縮しつつ、より疲労寿命を延長することができる。
【００５４】
しかしながら、複数の円弧を組み合わせて加工形状１２０を設定する場合には、これらの円弧が滑らかにつなぎ合わされるようにしなくてはならない。円弧のつなぎ目が滑らかでないと、当該つなぎ目が新たな応力集中部位となり得るからである。従って、実際に加工を行う際には、複雑な加工が必要となってしまい、結果的に加工工期をそれ程短縮することができない。
【００５５】
（２−６．まとめ）
以上、本発明者らが、圧延機１０のハウジング１１０のコーナー部Ｘに対する従来の加工方法について検討した結果について説明した。まとめると、本発明者らは、従来技術について検討した結果、以下の知見を得た。
【００５６】
ハウジング１１０の疲労寿命をより長くしようとするためには、コーナー部Ｘにおける応力集中を緩和すればよいため、加工後のコーナー部Ｘのコーナー半径がより大きくなるように加工形状１２０を設定すればよいとする加工方法がある。しかしながら、加工形状１２０が過剰に大きいと、加工工期が長大化してしまうため、設備の停止に伴う生産性の低下を招く恐れがある。また、過剰に加工を行うことにより、意図せぬ内部欠陥が表出してしまい、かえって疲労亀裂の発生の可能性を高めてしまう恐れもある。従って、加工形状１２０を決定する際には、加工後に十分な疲労寿命を確保可能な最小限の体積を有する加工形状１２０を検討する必要がある。
【００５７】
加工後の疲労寿命を見積もるための方法として、従来、ＦＥＭ解析等によって加工後のコーナー部Ｘの形状において当該コーナー部Ｘの表面に生じる最大発生応力を算出し、当該最大発生応力が疲労強度以下ならば亀裂は発生しないと判定する方法が用いられている。しかしながら、圧延機１０のハウジング１１０のように変動応力が繰り返し作用する場合には、疲労強度以下の応力も疲労亀裂の発生に関与することが知られている。従って、圧延機１０のハウジング１１０のように変動応力が作用し得る鋼構造物に対する加工形状１２０を決定する際には、上記のような従来の評価方法は必ずしも適切ではなく、正確な疲労寿命が算出されない恐れがある。結果的に、適切な加工形状１２０を決定することが困難となる可能性がある。
【００５８】
その他の従来技術として、内部欠陥に注目した加工方法や、ナット受圧面１１３への負荷に注目した加工方法、亀裂の除去に注目した加工方法等が存在する。しかしながら、これらの加工方法においても、疲労寿命の評価が必ずしも適切なものとは言えなかったり、あるいは、加工工期が長大化してしまう恐れがある。
【００５９】
このように、従来、圧延機１０のハウジング１１０のコーナー部Ｘに代表されるような鋼構造物の応力集中部位に対する加工については、加工後の形状における疲労寿命を適切に評価することにより、より小さい加工量によって十分な疲労寿命を確保可能な加工形状１２０を決定するための方法は、確立されていなかったと言える。そこで、本発明者らは、以上の検討結果に基づいて、より小さい加工量によって十分な疲労寿命を確保することが可能な加工形状決定方法について鋭意検討した結果、本明細書において開示する本発明の好適な実施形態に想到したものである。以下では、本発明者らが想到した、本発明の好適な一実施形態について詳細に説明する。
【００６０】
（３．本実施形態に係る加工形状決定方法）
図６を参照して、本実施形態に係る加工形状決定方法の処理手順について説明する。図６は、本実施形態に係る加工形状決定方法の処理手順の一例を示すフロー図である。本実施形態に係る加工形状決定方法では、コーナー部Ｘを模擬した計算モデルを用いて、当該計算モデルに対する数値計算処理により、コーナー部Ｘに対する加工形状１２０が決定される。後述する図７、図８、図１２、図１３及び図１４に示す構造は、計算の過程で用いられる、又は計算の結果である、コーナー部Ｘに対応する計算モデルの一断面を示している。
【００６１】
なお、本実施形態に係る加工形状決定方法は、大きく２つの段階に分けられる。具体的には、本実施形態に係る加工形状決定方法では、まず、第１の段階として、加工形状１２０を構成する円弧について、十分な疲労寿命が得られる最小のコーナー半径が決定される。以下では、当該第１の段階における処理のことを、コーナー半径決定処理（曲率半径決定処理）とも言う。次に、第２の段階として、疲労蓄積部や仮想亀裂（加工時に存在することが予測される仮想的な亀裂）が除去されるように、決定されたコーナー半径に対応する円弧の中心が決定される。以下では、当該第２の段階における処理のことを、円弧中心位置決定処理（曲率中心位置決定処理）とも言う。第１及び第２の段階によってコーナー半径及び当該コーナー半径に対応する円弧の中心が決定されることにより、当該円弧から構成される加工形状１２０の形状及び位置が決定される、すなわち、加工形状１２０が決定されることとなる。第１の段階が、後述するステップＳ１０３〜ステップＳ１１１に示す処理に対応し、第２の段階が、後述するステップＳ１１３〜ステップＳ１１７に示す処理に対応する。
【００６２】
（ステップＳ１０１）
図６を参照すると、本実施形態に係る加工形状決定方法では、まず、加工前のコーナー部Ｘの形状に対して、ＦＥＭ解析が行われる（ステップＳ１０１）。ステップＳ１０１でＦＥＭ解析の対象となる、加工前のコーナー部Ｘの形状を、図７に示す。図７は、加工前のコーナー部Ｘの形状を示す図である。
【００６３】
ステップＳ１０１では、図７に示す構造を模擬した３次元の計算モデルを用いて、ＦＥＭ解析により、ナット受圧面１１３に圧延機１０における圧延荷重の実績値と同等の荷重が負荷された状態での、加工前のコーナー部Ｘにおける応力分布が計算される。なお、ステップＳ１０１では、ＦＥＭ解析以外の他の解析手法によって、加工前のコーナー部Ｘにおける応力分布が計算されてもよい。
【００６４】
更に、ステップＳ１０１では、ＦＥＭ解析の結果に基づいて、コーナー部Ｘを含む平面であって圧下ナット格納部１１５の円周の中心軸を通りｚ軸方向と平行な平面の中から、最も大きな応力が発生し得る部位を含む平面が抽出され、加工形状１２０を決定するための平面として設定される。以降のステップＳ１０３〜ステップＳ１１７に示す処理は、設定された当該平面内における加工形状１２０を決定するための処理である。加工対象部位において最も大きな応力が発生し得る部位を含む平面に対して、十分な疲労寿命が確保され得る加工形状１２０を設定することができれば、当該加工形状１２０に基づいて３次元的な加工が行われた当該加工対象部位においても、十分な疲労寿命を確保することができると考えられるからである。
【００６５】
本実施形態では、図１に示す圧下ナット格納部１１５のコーナー部Ｘを加工対象としているため、ＦＥＭ解析の結果に基づいて、圧下ナット格納部１１５の円周の中心軸を通りｚ軸方向と平行な平面のうち、最も大きな応力が発生し得る部位を含む平面が、加工形状１２０を決定するための平面として設定される。これは、上述したように、コーナー部Ｘを加工する加工装置として、刃物を、ｚ軸方向を回転軸方向として圧下ナット格納部１１５の円周方向に回転させながら、コーナー部Ｘの加工を行う装置が用いられ得るからである。加工対象部位が異なる場合には、当該加工対象部位の形状や実際に加工を施す加工装置の特性等を考慮して、当該加工対象部位を含む平面であって３次元的な加工形状１２０を規定し得る平面の中から、最も大きな応力が発生し得る部位を含む平面が、加工形状１２０を決定するための平面として適宜設定され得る。
【００６６】
（ステップＳ１０３）
ステップＳ１０３では、コーナー部Ｘに対して、最大のコーナー半径を有する加工形状１２０が設定される。ここで、最大のコーナー半径としては、周囲の構造の寸法に干渉しない、構造上許される最大のコーナー半径が設定される。最大のコーナー半径を有する加工形状１２０の一例を、図８に示す。図８は、コーナー部Ｘに設定された最大のコーナー半径を有する加工形状１２０の一例を示す図である。
【００６７】
図８に示す例では、加工形状１２０は、円弧の外周がナット受圧面１１３に接するように設定されている。また、加工形状１２０のコーナー半径は、例えばナット格納部側面１１４に設けられている段差と干渉しないような最大のコーナー半径として設定されている。当該段差は、圧下ナット格納部１１５の寸法を規定するものである。このように、加工形状１２０の最大のコーナー半径は、上記段差等の圧下ナット格納部１１５の周囲のあらゆる構造の寸法と干渉しないような最大のコーナー半径として設定される。
【００６８】
なお、上記のように、図８に示す例では、加工形状１２０は円弧の外周がナット受圧面１１３に接するように設定されているが、ステップＳ１０３では、加工形状１２０が設定される位置（すなわち円弧の中心の位置）は図８に示す例に限定されない。上述したように、本実施形態に係る加工形状決定方法では、後に加工形状１２０を構成する円弧の最適な位置を決定する処理が行われるため、ステップＳ１０３の段階では加工形状１２０の位置は特に限定されず、任意であってよい。
【００６９】
ここで、図示する例では、加工形状１２０は、所定の半径を有する円弧と、ナット格納部側面１１４と所定の角度をなす直線とが組み合わされた形状を有している（後述する図１４も参照）。当該所定の角度は、例えば４５度である。これは、実際に加工を行う加工装置の特性や加工時の作業手順等を考慮して、加工後における実際の形状を模擬したものである。
【００７０】
例えば、コーナー部Ｘの加工方法の一例として、剣バイト等の刃物を、ｚ軸方向を回転軸方向として圧下ナット格納部１１５の円周方向に回転させながら、当該刃物を徐々にコーナー部Ｘの壁面内に侵入させていくことにより、コーナー部Ｘを３次元的に切削する方法が考えられる。当該方法によって加工が行われる場合において、圧下ナット格納部１１５の円周の中心軸を通りｚ軸方向と平行な平面内での加工形状について考えると、コーナー部Ｘの壁面に対して剣バイトが最初に挿入される部分については、当該平面内における加工形状は、円弧形状にはならず、直線的な形状になる。図８や、上述した図２、図４及び図５、並びに後述する図１２、図１３及び図１４に示す例では、このような加工方法が用いられることを考慮して、加工形状の設計段階から、円弧と、ハウジング１１０に対する剣バイトの挿入角度に対応する角度を有する直線と、が組み合わされた加工形状１２０を設定しているのである。
【００７１】
図８等に示す加工形状１２０の形状はあくまで一例であり、本実施形態では、加工形状１２０は、疲労寿命の延長に寄与する円弧形状をその一部に含んでいればよく、加工形状１２０の具体的な形状は、上記のように、実際に加工を行う加工装置の特性や加工時の作業手順等を考慮して、適宜設定されてよい。例えば、上述した例とは異なる加工方法により、加工形状１２０の全域に渡って円弧状の加工が実行できる場合であれば、円弧のみからなる加工形状１２０が設定されてもよい。実際の加工時のことを考慮した形状を有する加工形状１２０を用いることにより、より正確に疲労寿命の評価を行い、より適切に加工形状１２０を決定することが可能になる。
【００７２】
（ステップＳ１０５）
次に、設定された加工形状１２０に対応する加工後のコーナー部Ｘの形状に対する疲労寿命評価が行われる（ステップＳ１０５）。本実施形態では、疲労寿命を評価する際に、修正マイナー則が好適に用いられる。
【００７３】
図９は、修正マイナー則について説明するための説明図である。修正マイナー則では、互いに異なる大きさの応力がランダムに負荷されている状態を、各応力が単独で繰り返し負荷されている状態とみなして、疲労寿命が評価される。例えば、互いに異なる大きさの応力σ１，σ２，・・・，σｉ，・・・，σｋが、それぞれ、ｎ１，ｎ２，・・・，ｎｉ，・・・，ｎｋ回繰り返し負荷される場合を考える。このとき、図９に示すように、応力σ１，σ２，・・・，σｉ，・・・，σｋが繰り返し負荷された際に破断に至る繰り返し数（破断繰り返し数）は、Ｓ−Ｎ線図から、それぞれ、Ｎ１，Ｎ２，・・・，Ｎｉ，・・・，Ｎｋである。修正マイナー則では、破断繰り返し数Ｎｉを用いて、応力σｉがｎｉ回負荷された場合の疲労損傷度ΔＤｉを、下記数式（１）のように表す。
【００７４】
【数１】
0006439527.tif 000002
【００７５】
そして、全体の疲労損傷度Ｄ（累積した疲労損傷度Ｄ）は、下記数式（２）のように、ΔＤｉの線形和として表される。
【００７６】
【数２】
0006439527.tif 000003
【００７７】
修正マイナー則では、上記数式（２）を用いて、全体の疲労損傷度Ｄが１以上になった場合に、疲労破壊が起きると判定する。
【００７８】
本実施形態では、ステップＳ１０５において修正マイナー則によって疲労寿命を評価する際に、応力σｉ及びその繰り返し回数ｎｉとして、解析の対象としている圧延機１０における圧延荷重及びパス回数の実績値を用いる。図１０に、圧延機１０における圧延荷重及びパス回数の実績値の一例を示す。図１０は、疲労寿命の解析対象としている圧延機１０における圧延荷重及びパス回数の実績値の一例を示すグラフ図である。
【００７９】
例えば、ステップＳ１０３で設定された加工形状１２０に対応する加工後のコーナー部Ｘの形状に対して図１０に示す圧延荷重が負荷された場合における、当該コーナー部Ｘにおける３次元的な応力分布をＦＥＭ解析によって算出し、当該応力分布から求められる対象としている平面内での最大応力値を応力σｉとして用いる。そして、各圧延荷重に対応するパス回数を、当該圧延荷重に対応する応力σｉに対する繰り返し回数ｎｉとして用いることにより、対象としている平面に対する疲労寿命評価を行う。このように、圧延機１０における実績値を用いて修正マイナー則によって疲労寿命を評価することにより、圧延機１０のハウジング１１０への実際の負荷が反映された疲労寿命を求めることができる。
【００８０】
また、対象としている圧延機１０において能力の増強に伴う圧延荷重の増加が見込まれる場合には、圧延荷重の増加分を加味したＦＥＭ解析によって得られた応力分布から将来的に負荷され得る応力σｉを求め、当該応力σｉを用いて、修正マイナー則により疲労寿命が評価されてもよい。これにより、能力増強後においても十分な疲労寿命が確保されるコーナー半径が決定され得る。
【００８１】
ここで、図１１を参照して、マイナー則と修正マイナー則との違いについて説明する。図１１は、マイナー則と修正マイナー則との違いについて説明するための説明図である。図１１では、疲労強度を考慮したＳ−Ｎ曲線を破線で示し、疲労強度を考慮しないＳ−Ｎ曲線を実線で示している。マイナー則では、疲労強度よりも小さい応力は疲労破壊に影響を与えないと考え、破線で示すＳ−Ｎ曲線を用いて上述したような累積された疲労損傷度Ｄの評価を行う。一方、修正マイナー則では、疲労強度よりも小さい応力が疲労破壊に与える影響も加味して、実線で示すＳ−Ｎ曲線を用いて累積された疲労損傷度Ｄの評価を行う。
【００８２】
上記（２．従来技術についての検討）で説明したように、圧延機１０のように、不規則に変化する変動応力が繰り返し負荷される場合には、疲労強度以下の応力も疲労破壊に関与すると言われている。従って、通常のマイナー則ではなく、修正マイナー則を用いることにより、疲労寿命の評価をより正確に行うことができるのである。
【００８３】
更に、本実施形態では、上述した修正マイナー則を用いた疲労寿命評価において、ハウジング１１０内に存在することが想定される鋳造欠陥及び安全率を考慮して評価対象ごとに作成されたＳ−Ｎ曲線が用いられ得る。このように、評価対象ごとに作成される内部欠陥及び安全率を考慮したＳ−Ｎ曲線を用いて疲労寿命を評価することにより、より正確に疲労寿命を評価することが可能になる。
【００８４】
（ステップＳ１０７〜ステップＳ１１１）
図６に戻り、本実施形態に係る加工形状決定方法の処理手順についての説明を続ける。ステップＳ１０５で疲労寿命評価が行われると、次に、当該評価結果が妥当かどうかが判断される（ステップＳ１０７）。ステップＳ１０７では、ステップＳ１０５で算出された疲労寿命が、疲労寿命の目標値（以下、目標疲労寿命とも言う）に対して過剰な値になっているかどうかが判断される。目標疲労寿命は、例えば１００年等、圧延機１０の稼働に対して十分な疲労寿命が適宜設定され得る。
【００８５】
ステップＳ１０７で、算出された疲労寿命が目標疲労寿命に比べて過剰であると判断された場合には、現在疲労寿命評価の対象としている加工形状１２０におけるコーナー半径は、疲労寿命を過剰に延ばしてしまう適切ではない値であると考えられる。従って、この場合には、ステップＳ１０９に進み、図１２に示すように、加工形状１２０のコーナー半径をより小さい値に再設定する処理が行われる。図１２は、縮小されたコーナー半径を有する加工形状１２０の一例を示す図である。そして、ステップＳ１０５に戻り、設定されたコーナー半径が縮小された新たな加工形状１２０に対応する加工後のコーナー部Ｘの形状に対して、疲労寿命評価が再度行われる。
【００８６】
上記（２−３．応力集中の緩和に注目した加工方法）で説明したように、コーナー半径が大きいほど応力集中はより緩和されるため、加工形状１２０のコーナー半径を縮小することにより、疲労寿命は短縮される。従って、２回目以降のステップＳ１０５における疲労寿命評価では、１回前の疲労寿命評価の結果よりも短縮された、すなわち目標疲労寿命により近い疲労寿命が算出されることとなる。このように、本実施形態では、初めに最大のコーナー半径からなる加工形状１２０を設定し、徐々にそのコーナー半径を縮小させながら、各コーナー半径に対応する加工形状に対する疲労寿命評価を繰り返し行うことにより、十分な疲労寿命が得られる最小のコーナー半径が決定される。
【００８７】
ステップＳ１０７で、算出された疲労寿命が目標疲労寿命に比べて過剰なものではないと判断された場合には、そのときに設定されているコーナー半径が、十分な疲労寿命が得られる適切なコーナー半径であると考えられる。従って、この場合には、ステップＳ１１１に進み、目標疲労寿命に比べて過剰でない妥当な疲労寿命が得られた際の加工形状１２０におけるコーナー半径が、十分な疲労寿命が確保可能な最小のコーナー半径として決定される。
【００８８】
（ステップＳ１１３）
ステップＳ１１３以降の処理は、上述した第２の段階の処理に対応する。第２の段階では、ステップＳ１１１で決定されたコーナー半径を有する円弧の中心の位置が決定される。
【００８９】
ステップＳ１１３では、ステップＳ１０１で得られた加工前のコーナー部Ｘの形状に対するＦＥＭ解析の結果に基づいて、疲労蓄積部が推定される。ここで、本実施形態では、疲労蓄積部を、疲労亀裂が進展する最小応力以上の応力が負荷され得る領域として定義している。具体的には、ステップＳ１１３では、加工前のコーナー部Ｘにおいて疲労亀裂が進展する最小応力の値が、ハウジング１１０の材料の下限界応力拡大係数ΔＫｔｈから算出される。コーナー部Ｘにおいて、これまでに、疲労亀裂が進展する最小応力値以上の応力が負荷された領域は、加工前のコーナー部Ｘにおいて疲労が蓄積している領域であると言える。従って、本実施形態では、ＦＥＭ解析の結果から得られる圧延荷重の実績値に応じた発生応力が、疲労亀裂が進展する最小応力値以上となる領域を特定し、当該領域を疲労蓄積部と推定する。
【００９０】
下限界応力拡大係数ΔＫｔｈは材料に応じて決定される定数であり、例えば実験値から求められる。亀裂に垂直な引っ張り応力σが加えられた際に亀裂長さａの亀裂が発生する際の応力拡大係数Ｋは下記数式（３）で表されることが知られているため、当該数式（３）の左辺に実験値から求められた下限界応力拡大係数ΔＫｔｈを代入することにより、疲労亀裂が進展する最小応力値σを算出することができる。
【００９１】
【数３】
0006439527.tif 000004
【００９２】
なお、疲労蓄積部は、ステップＳ１０１で得られた加工前のコーナー部Ｘの形状を模擬した３次元の計算モデルに対するＦＥＭ解析の結果に基づいて求められるため、当該疲労蓄積部は３次元の領域として求められ得る。ステップＳ１１３では、このような３次元の疲労蓄積部に基づいて、ステップＳ１０１で設定された加工形状１２０を決定するための平面内における２次元的な疲労蓄積部が推定されることとなる。後述するように、本実施形態では、疲労蓄積部を除去するように加工形状１２０が設定されるが、疲労蓄積部の圧下ナット格納部１１５の円周方向での分布を考えれば、ステップＳ１０１で設定された加工形状１２０を決定するための平面、すなわち最も大きな応力が発生し得る部位を含む平面内において最も大きな領域を占めることが想定される。従って、当該平面内で疲労蓄積部が除去できていれば、加工形状１２０に基づく３次元の加工形状においてもほぼ疲労蓄積部が除去できていると考えられる。このように、疲労寿命を確保する観点からは、最も大きな応力が発生し得る部位を含む平面内における２次元での疲労蓄積部を考慮すれば十分であると考えられるため、ステップＳ１１３では、当該平面内での疲労蓄積部のみを対象としているのである。
【００９３】
（ステップＳ１１５）
次に、過去の亀裂発生実績に基づいて、加工時に存在することが予測される仮想的な亀裂（仮想亀裂）の位置及び長さが推定される（ステップＳ１１５）。例えば、ステップＳ１１５では、他の一般的な圧延機において過去に実際に生じた亀裂の位置及び長さに基づいて、圧延機１０における仮想亀裂の位置及び長さが推定される。
【００９４】
図１３は、コーナー部Ｘにおける疲労蓄積部及び仮想亀裂の一例を示す図である。図１３では、図７、図８及び図１２に示すコーナー部Ｘを拡大して示すとともに、ステップＳ１１１において決定されたコーナー半径を有する加工形状１２０と、ステップＳ１１３において推定された疲労蓄積部１３０と、ステップＳ１１５において推定された仮想亀裂１４０と、を図示している。図１３に示す例では、疲労蓄積部１３０及び仮想亀裂１４０の一部は加工形状１２０に対応する領域内に含まれているものの、その大部分は加工形状１２０に対応する領域から外れた場所に位置している。
【００９５】
疲労蓄積部と同様に、仮想亀裂も、実際には、３次元的な亀裂として求められ得る。ステップＳ１１５では、このような３次元的な仮想亀裂に基づいて、ステップＳ１０１で設定された加工形状１２０を決定するための平面内における２次元的な仮想亀裂が推定されることとなる。これも疲労蓄積部と同様に、本実施形態では、仮想亀裂を除去するように加工形状１２０が設定されるが、ステップＳ１０１で設定された加工形状１２０を決定するための平面、すなわち最も大きな応力が発生し得る部位を含む平面内において、仮想亀裂が除去できていれば、加工形状１２０に基づく３次元の加工形状においても仮想亀裂がほぼ除去できていると考えられる。従って、疲労寿命を確保する観点からは、最も大きな応力が発生し得る部位を含む平面内における２次元での仮想亀裂を設定すれば十分であると考えられるため、ステップＳ１１５では、当該平面内での仮想亀裂のみを対象としているのである。
【００９６】
（ステップＳ１１７）
次に、加工形状１２０に対応する領域がステップＳ１１３で推定された疲労蓄積部及びステップＳ１１５で推定された仮想亀裂を含むように、ステップＳ１１１で決定された最小のコーナー半径に対応する円弧の中心の位置が決定される（ステップＳ１１７）。ステップＳ１１７において円弧の中心の位置が決定されることにより、加工形状１２０が決定される。このように、本実施形態では、ステップＳ１１１で加工形状１２０を構成する円弧の最小の半径（すなわち最小のコーナー半径）が決定され、ステップＳ１１７で当該円弧の中心が決定されることにより、ステップＳ１０１で設定された平面内における加工形状１２０が決定されることとなる。
【００９７】
（ステップＳ１１９）
次に、ステップＳ１１７で決定された加工形状１２０に対応する加工後のコーナー部Ｘの形状に対してＦＥＭ解析が行われる（ステップＳ１１９）。ステップＳ１１９では、ステップＳ１１７で決定された加工形状１２０に基づいて３次元的な加工がなされた後のコーナー部Ｘを模擬した３次元の計算モデルを用いて、ＦＥＭ解析により、ナット受圧面１１３に圧延機１０における圧延荷重の実績値と同等の荷重が負荷された状態での、加工後のコーナー部Ｘにおける応力分布が計算される。ステップＳ１１９では、ＦＥＭ解析の結果に基づいて、決定された加工形状１２０による応力集中緩和の効果、加工部位周辺における異常な発生応力の有無、加工後の形状における疲労寿命等が計算され、ステップＳ１１７で決定された加工形状１２０が妥当なものかどうかが確認される。
【００９８】
もしも、疲労寿命が想定よりも短かったり、予期せぬ異常な発生応力が生じていたりした場合には、ステップＳ１１７で決定された円弧の中心位置が調整され、平面内での加工形状１２０の位置及び形状が微調整される。加工形状１２０の微調整と、調整後の加工形状１２０に基づく加工後のコーナー部Ｘの形状に対するＦＥＭ解析と、を繰り返し行い、異常な発生応力等の無い、所望の疲労寿命が確保され得る最終的な加工形状１２０が決定される。
【００９９】
図１４は、ステップＳ１１７又はステップＳ１１９において最終的に決定された、コーナー部Ｘにおける加工形状１２０の一例を示す図である。図１４に示す例では、最小のコーナー半径ｒを有する円弧の中心が移動されることにより、加工形状１２０に対応する領域内に疲労蓄積部１３０及び仮想亀裂１４０が含まれている。当該加工形状１２０に従って加工が施されることにより、疲労蓄積部１３０及び仮想亀裂１４０がともに除去されることとなる。
【０１００】
なお、図１４に示す例では、加工形状１２０は、最小のコーナー半径ｒを有する円弧と、ナット格納部側面１１４と所定の角度θ（例えば４５度）をなす直線とが組み合わされた形状を有している。具体的には、半径ｒを有する円弧と、ナット格納部側面１１４と所定の角度θをなす直線と、が接するように、加工形状１２０の形状が設定されている。これは、上述したように、実際に加工に用いられる加工装置の特性や加工手順を反映したものである。
【０１０１】
また、加工装置によっては、加工可能な深さが制限されている場合がある。ステップＳ１１７において円弧の中心の位置を決定する際には、このような加工装置による制約も考慮されてよい。例えば、加工装置の性能に起因する制約から、深さ１０（ｍｍ）までしか切削加工を行えない場合であれば、加工形状１２０が、ナット受圧面１１３及びナット格納部側面１１４から１０（ｍｍ）以上深い位置まで達しないように、円弧の中心の位置、すなわち、加工形状１２０の位置が決定され得る。
【０１０２】
以上、図６を参照して、本実施形態に係る加工形状決定方法の処理手順について説明した。本実施形態では、以上説明した加工形状決定方法に従って決定された加工形状１２０に従ってコーナー部Ｘが加工されることにより、ハウジング１１０に対する補修が行われる。当該加工では、例えば、コーナー部Ｘのｚ軸と平行な一平面内において、剣バイトをナット格納部側面１１４から当該ナット格納部側面１１４に対して所定の角度θでハウジング１１０の内部に向かって所定の深さだけ挿入し、その位置において剣バイトをｚ軸方向を回転軸方向として圧下ナット格納部１１５の円周方向に回転させる。そして、剣バイトを圧下ナット格納部１１５の円周方向に回転させながら、圧下ナット格納部１１５の円周の中心軸を通りｚ軸方向と平行な各平面内において加工形状１２０に対応する範囲が切削されるように当該剣バイトをコーナー部Ｘの壁面に対して徐々に移動させることにより、決定された加工形状１２０に基づく、コーナー部Ｘにおける３次元的な加工が実現される。剣バイトによって大よその形状を加工する粗加工を行った後、切削した表面の形状を整える仕上げ加工やグラインダー等を用いた磨き加工を行うことにより、決定された加工形状１２０に則した加工が実現される。
【０１０３】
以上説明したように、本実施形態に係る加工形状決定方法では、まず、コーナー部Ｘを含む平面であって圧下ナット格納部１１５の円周の中心軸を通りｚ軸方向と平行な平面の中から、最大応力が発生している部位を含む一の平面が抽出される。次いで、抽出された当該平面内において、加工形状１２０を構成する円弧の半径を徐々に変化させながら、各半径に対応する加工形状１２０での加工後のコーナー部Ｘに対する疲労寿命評価を繰り返し行うことにより、所望の疲労寿命が得られる円弧の最小半径が決定される。次いで、抽出された当該平面内において、決定された最小半径を有する円弧からなる加工形状１２０に対応する領域が、疲労蓄積部１３０と、仮想亀裂１４０と、を含むように、当該円弧の中心の位置を決定することにより、抽出された当該平面内における加工形状１２０が決定される。
【０１０４】
従って、本実施形態によれば、最大応力が発生している部位を含む一の平面において、所望の疲労寿命を確保しつつ、より範囲の小さい加工形状１２０が決定され得る。当該平面内において、所望の疲労寿命を確保しつつ、より範囲の小さい加工形状１２０を設定することができれば、当該加工形状１２０に基づく３次元的な加工形状１２０も、所望の疲労寿命を確保しつつ、より範囲の小さい加工形状１２０になるはずである。よって、決定された一平面内での加工形状１２０に基づいてハウジング１１０のコーナー部Ｘに対する３次元的な補修が行われることにより、当該ハウジング１１０において、より小さい加工量によって十分な疲労寿命を確保することが可能になる。
【０１０５】
（４．情報処理装置の機能構成）
図１５を参照して、図６に示す本実施形態に係る加工形状決定方法を実行するための情報処理装置の機能構成の一例について説明する。図１５は、本実施形態に係る情報処理装置の機能構成の一例を示す機能ブロック図である。
【０１０６】
図１５を参照すると、本実施形態に係る情報処理装置３０は、その機能として、制御部３１０を備える。また、制御部３１０は、その機能として、計算モデル作成部３１１と、ＦＥＭ解析部３１２と、疲労寿命評価部３１３と、コーナー半径決定部３１４と、疲労蓄積部推定部３１５と、仮想亀裂推定部３１６と、円弧中心位置決定部３１７と、を有する。
【０１０７】
制御部３１０は、例えば、ＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等の各種のプロセッサによって構成される。当該プロセッサが所定のプログラムに従って動作することにより、上述した制御部３１０の各機能が実現され、図６に示す本実施形態に係る加工形状決定方法が実行される。
【０１０８】
以下、制御部３１０の各機能について詳細に説明する。なお、図示される制御部３１０の各機能によって実行される処理は、図６に示す加工形状決定方法における各処理に対応している。従って、制御部３１０の各機能によって実行される処理の詳細については、上記（３．本実施形態に係る加工形状決定方法）で既に説明していることになるため、以下の制御部３１０の各機能についての説明では、各機能の概要を述べるに留め、その詳細な説明は省略する。
【０１０９】
（計算モデル作成部）
計算モデル作成部３１１は、ＦＥＭ解析を行うための３次元の計算モデルを作成する。具体的には、計算モデル作成部３１１は、加工前のコーナー部Ｘを模擬した３次元の計算モデルを作成し、作成した計算モデルについての情報をＦＥＭ解析部３１２に提供する。
【０１１０】
また、計算モデル作成部３１１は、所定のコーナー半径を有する加工形状１２０に対応する加工後のコーナー部Ｘを模擬した３次元の計算モデルを作成し、作成した計算モデルについての情報をＦＥＭ解析部３１２に提供する。この際、計算モデル作成部３１１は、最初は、構造上許容される最大のコーナー半径を有する加工形状１２０に対応する計算モデルを作成し、当該計算モデルについての情報をＦＥＭ解析部３１２に提供する。その後は、計算モデル作成部３１１は、コーナー半径決定部３１４からの指示により、前回設定したコーナー半径よりも小さいコーナー半径を有する加工形状１２０に対応する計算モデルを作成し、当該計算モデルについての情報をＦＥＭ解析部３１２に提供する。
【０１１１】
更に、計算モデル作成部３１１は、円弧中心位置決定部３１７からの指示により、円弧中心位置決定部３１７によって決定された加工形状１２０に対応する加工後のコーナー部Ｘを模擬した３次元の計算モデルを作成し、当該計算モデルについての情報をＦＥＭ解析部３１２に提供する。
【０１１２】
なお、計算モデル作成部３１１によって実行される処理は、図６に示すステップＳ１０１に示す処理におけるＦＥＭ解析用の計算モデルを作成する処理、ステップＳ１０３における処理、ステップＳ１０９における処理、及びステップＳ１１９におけるＦＥＭ解析用の計算モデルを作成する処理に対応している。
【０１１３】
（ＦＥＭ解析部）
ＦＥＭ解析部３１２は、計算モデル作成部３１１によって作成された、加工前のコーナー部Ｘを模擬した３次元の計算モデルに対して、圧延機１０における圧延荷重の実績値を加味したＦＥＭ解析を行い、加工前のコーナー部Ｘにおける応力分布を算出する。そして、ＦＥＭ解析部３１２は、当該ＦＥＭ解析の結果に基づいて、コーナー部Ｘを含む平面であって圧下ナット格納部１１５の円周の中心軸を通りｚ軸方向と平行な平面の中から、最も大きな応力が発生し得る部位を含む平面を抽出し、加工形状１２０を決定するための平面として設定する。以降の疲労寿命評価部３１３、コーナー半径決定部３１４、疲労蓄積部推定部３１５、仮想亀裂推定部３１６及び円弧中心位置決定部３１７における処理は、当該平面に対する処理となる。ＦＥＭ解析部３１２は、算出した加工前のコーナー部Ｘにおける応力分布についての情報を、疲労蓄積部推定部３１５に提供する。
【０１１４】
また、ＦＥＭ解析部３１２は、計算モデル作成部３１１によって作成された、所定のコーナー半径を有する加工形状１２０に対応する加工後のコーナー部Ｘを模擬した３次元の計算モデルに対して、圧延機１０における圧延荷重の実績値を考慮したＦＥＭ解析を行い、加工後のコーナー部Ｘにおける応力分布を算出する。なお、圧延機１０における能力増強後の疲労寿命を評価したい場合には、ＦＥＭ解析部３１２は、当該能力増強に伴う圧延荷重の増加分を考慮して、加工後のコーナー部Ｘに対するＦＥＭ解析を行ってもよい。ＦＥＭ解析部３１２は、算出した当該加工後のコーナー部Ｘにおける応力分布についての情報を、疲労寿命評価部３１３に提供する。
【０１１５】
更に、ＦＥＭ解析部３１２は、計算モデル作成部３１１によって作成された、円弧中心位置決定部３１７によって決定された最終的な加工形状１２０に対応する加工後のコーナー部Ｘを模擬した３次元の計算モデルに対してＦＥＭ解析を行い、決定された加工形状１２０による応力集中緩和の効果、加工部位周辺における異常な発生応力の有無、加工後の形状における疲労寿命等を計算する。ＦＥＭ解析部３１２は、ＦＥＭ解析の結果得られた疲労寿命等についての情報を、円弧中心位置決定部３１７に提供する。
【０１１６】
なお、ＦＥＭ解析部３１２によって実行される処理は、図６に示すステップＳ１０１における処理、ステップＳ１０５において疲労寿命評価に用いられるコーナー部Ｘにおける応力分布を算出する処理、及びステップＳ１１９における処理に対応している。
【０１１７】
（疲労寿命評価部）
疲労寿命評価部３１３は、計算モデル作成部３１１によって作成された、所定のコーナー半径を有する加工形状１２０に対応する加工後のコーナー部Ｘを模擬した計算モデルのうち、ＦＥＭ解析部３１２によって設定された加工形状１２０を決定するための平面に対する疲労寿命評価を行う。例えば、疲労寿命評価部３１３は、修正マイナー則を用いて、当該計算モデルにおける疲労寿命を算出する。その際、疲労寿命評価部３１３は、ＦＥＭ解析部３１２によって算出された、圧延機１０における圧延実績を考慮した加工後のコーナー部Ｘの応力分布に基づいて、対象としている平面内での最大応力値を繰り返し応力σｉとして用いることができる。また、各圧延荷重に対応するパス回数の実績値を、当該圧延荷重に対応する応力σｉに対する繰り返し回数ｎｉとして用いることができる。疲労寿命評価部３１３は、算出した疲労寿命についての情報を、コーナー半径決定部３１４に提供する。
【０１１８】
なお、疲労寿命評価部３１３によって実行される処理は、図６に示すステップＳ１０５における処理に対応している。
【０１１９】
（コーナー半径決定部）
コーナー半径決定部３１４（曲率半径決定部３１４とも言う）は、疲労寿命評価部３１３によって算出された疲労寿命が妥当な値であるかどうかを判断し、当該判断結果に基づいて、十分な疲労寿命が得られる加工形状１２０の最小のコーナー半径を決定する。具体的には、コーナー半径決定部３１４は、疲労寿命評価部３１３によって算出された疲労寿命と、目標疲労寿命との比較を行うことにより、最小のコーナー半径を決定する。
【０１２０】
算出された疲労寿命が、目標疲労寿命に対して過剰な値になっている場合には、現在疲労寿命評価の対象としている加工形状１２０におけるコーナー半径は、疲労寿命を過剰に延ばしてしまう適切ではない値であると考えられる。従って、この場合、コーナー半径決定部３１４は、計算モデル作成部３１１に対して、現在疲労寿命評価の対象としているコーナー半径よりも小さいコーナー半径を有する加工形状１２０に対応する計算モデルを作成するように指示する。そして、計算モデル作成部３１１によって作成された、縮小されたコーナー半径を有する加工形状１２０に対応する計算モデルを用いて、ＦＥＭ解析部３１２によってＦＥＭ解析が行われ、当該ＦＥＭ解析の結果を用いて疲労寿命評価部３１３によって疲労寿命が再度算出され、算出された疲労寿命が妥当かどうかの判断がコーナー半径決定部３１４によって再度行われる。
【０１２１】
上記の処理が繰り返し行われた結果、算出された疲労寿命が、目標疲労寿命に近しい値になった場合には、コーナー半径決定部３１４は、当該疲労寿命が得られた際の加工形状１２０のコーナー半径を、十分な疲労寿命を確保可能な最小のコーナー半径として決定する。コーナー半径決定部３１４は、決定した最小のコーナー半径についての情報を、円弧中心位置決定部３１７に提供する。
【０１２２】
なお、コーナー半径決定部３１４によって実行される処理は、図６に示すステップＳ１０７及びステップＳ１１１における処理に対応している。
【０１２３】
（疲労蓄積部推定部）
疲労蓄積部推定部３１５は、ＦＥＭ解析部３１２によって算出された加工前のコーナー部Ｘにおける応力分布に基づいて、コーナー部Ｘにおける疲労蓄積部１３０を推定する。本実施形態では、疲労蓄積部１３０は、疲労亀裂が進展する最小応力以上の応力が負荷され得る領域として定義される。疲労蓄積部推定部３１５は、加工前のコーナー部Ｘにおいて疲労亀裂が進展する最小応力の値を、ハウジング１１０の材料の下限界応力拡大係数ΔＫｔｈから算出する。そして、疲労蓄積部推定部３１５は、ＦＥＭ解析によって得られた加工前のコーナー部Ｘにおける圧延荷重の実績値に基づく応力分布を用いて、発生応力が疲労亀裂が進展する最小応力値以上となる領域を、コーナー部Ｘにおける疲労蓄積部１３０と推定する。疲労蓄積部１３０は、３次元の領域として推定され得るが、疲労蓄積部推定部３１５は、ＦＥＭ解析部３１２によって設定された加工形状１２０を決定するための平面内における２次元の領域として疲労蓄積部１３０を推定する。疲労蓄積部推定部３１５は、推定した疲労蓄積部１３０についての情報を、円弧中心位置決定部３１７に提供する。
【０１２４】
なお、疲労蓄積部推定部３１５によって実行される処理は、図６に示すステップＳ１１３における処理に対応している。
【０１２５】
（仮想亀裂推定部）
仮想亀裂推定部３１６は、過去の亀裂発生実績に基づいて、コーナー部Ｘにおける仮想亀裂１４０の位置及び長さを推定する。例えば、仮想亀裂推定部３１６は、他の一般的な圧延機において過去に実際に生じた亀裂の位置及び長さに基づいて、圧延機１０における仮想亀裂１４０の位置及び長さを推定する。仮想亀裂１４０は、３次元の亀裂として推定され得るが、仮想亀裂推定部３１６は、ＦＥＭ解析部３１２によって設定された加工形状１２０を決定するための平面内における仮想亀裂１４０の位置及び長さを推定する。仮想亀裂推定部３１６は、推定した仮想亀裂１４０の位置及び長さについての情報を、円弧中心位置決定部３１７に提供する。
【０１２６】
なお、仮想亀裂推定部３１６によって実行される処理は、図６に示すステップＳ１１５における処理に対応している。
【０１２７】
（円弧中心位置決定部）
円弧中心位置決定部３１７（曲率中心位置決定部３１７とも言う）は、コーナー半径決定部３１４によって決定された最小のコーナー半径を有する円弧からなる加工形状１２０に対応する領域が、疲労蓄積部推定部３１５によって推定された疲労蓄積部１３０と、仮想亀裂推定部３１６によって推定された仮想亀裂１４０と、を含むように、当該円弧の中心の位置を決定する。円弧中心位置決定部３１７によって円弧の中心の位置が決定されることにより、加工形状１２０が決定される。なお、用いる加工装置の性能に応じて加工可能な深さが制限されている場合には、円弧中心位置決定部３１７は、このような加工装置による制約も考慮して、円弧の中心の位置を決定してもよい。
【０１２８】
このように、本実施形態では、コーナー半径決定部３１４によって、十分な疲労寿命が得られる加工形状１２０の円弧の最小の半径が決定され、円弧中心位置決定部３１７によって、加工形状１２０に対応する領域内に疲労蓄積部及び仮想亀裂が含まれるように当該円弧の中心の位置が決定されることにより、ＦＥＭ解析部３１２によって設定された加工形状１２０を決定するための平面内における加工形状１２０が決定されることとなる。
【０１２９】
円弧中心位置決定部３１７は、決定した加工形状１２０についての情報を、計算モデル作成部３１１に提供する。計算モデル作成部３１１では、円弧中心位置決定部３１７によって決定された加工形状１２０に対応する加工後のコーナー部Ｘを模擬した３次元の計算モデルが作成される。そして、ＦＥＭ解析部３１２によって、当該加工後のコーナー部Ｘを模擬した計算モデルに対してＦＥＭ解析が行われ、決定された加工形状１２０による応力集中緩和の効果、加工部位周辺における異常な発生応力の有無、加工後の形状における疲労寿命等が計算される。円弧中心位置決定部３１７は、ＦＥＭ解析部３１２による当該計算結果に基づいて、自身が決定した加工形状１２０が妥当なものかどうかを確認する。
【０１３０】
例えば所望の疲労寿命が得られなかった等、加工形状１２０が不適当なものであった場合には、円弧中心位置決定部３１７は、円弧の中心位置を調整し、平面内での加工形状１２０の位置及び形状を微調整する。加工形状１２０の微調整と、調整後の加工形状１２０に基づく加工後のコーナー部Ｘの形状に対するＦＥＭ解析と、が繰り返し行われ、異常な発生応力等の無い、所望の疲労寿命が確保され得る最終的な加工形状１２０が決定される。
【０１３１】
円弧中心位置決定部３１７によって決定された妥当な加工形状１２０についての情報は、例えば、コーナー部Ｘに対して加工を行う加工装置に送信される。当該加工装置によって、コーナー部Ｘに対して、円弧中心位置決定部３１７によって決定された加工形状１２０に応じた加工が施されることにより、ハウジング１１０の補修が行われる。
【０１３２】
なお、円弧中心位置決定部３１７によって実行される処理は、図６に示すステップＳ１１７及びステップＳ１１９における処理に対応している。
【０１３３】
以上、図１５を参照して、図６に示す本実施形態に係る加工形状決定方法を実行するための情報処理装置３０の機能構成の一例について説明した。なお、情報処理装置３０は、上述した本実施形態に係る加工形状決定方法における各処理を少なくとも実行可能に構成されればよく、その具体的なハードウェア構成は限定されない。例えば、情報処理装置３０は、各種のプロセッサであってもよいし、プロセッサとメモリ等の記憶装置とが一体的に構成されたいわゆるマイコンであってもよい。あるいは、情報処理装置３０は、ＰＣ（Ｐｅｒｓｏｎａｌ  Ｃｏｍｐｕｔｅｒ）等の汎用的な情報処理装置であってもよいし、サーバのような数値計算処理に特化した情報処理装置であってもよい。
【０１３４】
また、情報処理装置３０は、そのハードウェア構成に応じて、図示しない各種の機能を更に有してもよい。例えば、情報処理装置３０は、各種の情報を記憶する記憶部や、情報処理装置３０に対して各種の情報を入力する入力部、情報処理装置３０から各種の情報を出力する出力部、及び、外部機器との間で各種の情報をやり取りする通信部等、一般的な情報処理装置が備え得る各種の機能を有していてもよい。
【０１３５】
上記記憶部は、例えば、ＨＤＤ等の磁気記憶デバイス、半導体記憶デバイス、光記憶デバイス又は光磁気記憶デバイス等の各種の記憶装置により構成され、制御部３１０において処理される各種の情報（例えば、計算モデルについての情報や、ＦＥＭ解析の結果についての情報、疲労寿命評価の結果についての情報、疲労寿命評価に用いられる圧延実績についての情報、仮想亀裂の推定に用いられる亀裂発生実績についての情報、最終的な加工形状についての情報等）を記憶する。
【０１３６】
上記入力部は、例えば、マウス、キーボード、タッチパネル、ボタン、スイッチ及びレバー等の各種の入力装置により構成される。ユーザは、当該入力部を介して、情報処理装置３０に対して、制御部３１０において用いられる各種の情報や、制御部３１０に各種の処理を実行する旨の指示を入力することができる。
【０１３７】
上記出力部は、例えば、ＣＲＴディスプレイ装置、液晶ディスプレイ装置、プラズマディスプレイ装置、ＥＬディスプレイ装置及びランプ等の各種の表示装置によって構成される。当該出力部は、表示装置の表示面に、制御部３１０の各機能による処理結果（例えば、ＦＥＭ解析の結果や、最終的に決定された加工形状等）を、テキスト、イメージ、表、グラフ等、様々な形式で表示することができる。
【０１３８】
上記通信部は、外部機器との間で各種の情報をやり取りするための、有線又は無線の通信インターフェースである。通信部における通信規格としては、各種の公知のものが用いられてよい。例えば、制御部３１０の円弧中心位置決定部３１７によって決定された加工形状についての情報が、当該通信部を介して加工装置に送信され得る。
【０１３９】
これらの図１５に図示しない各機能は、一般的な情報処理装置に備えられている公知な機能と同様であってよいため、その詳細な説明は省略する。
【実施例】
【０１４０】
以上説明した本実施形態に係る加工形状決定方法を用いて、実際に鉄鋼プラントで用いられている熱間圧延ラインのＶＳＢ（Ｖｅｒｔｉｃａｌ  Ｓｃａｌｅ  Ｂｒｅａｋｅｒ）の応力集中部位に対する加工形状１２０を決定し、補修を行った結果について説明する。補修の対象であるＶＳＢは、熱間圧延ラインの上流側に設けられ、スラブを幅方向に圧下する、ロールが縦方向に配置された圧延機である。当該ＶＳＢにおいて、処理能力の増強が計画されたため、本実施形態に係る加工形状決定方法を用いて、能力増強後においても十分な疲労寿命を確保可能な加工形状を決定し、当該加工形状に基づく補修を行った。補修の対象部位は、上述した実施形態と同様、圧下ナット格納部１１５のコーナー部Ｘである。
【０１４１】
本発明者らは、まず、ＦＥＭ解析により、能力増強前後におけるコーナー部Ｘの応力分布を算出し、当該応力分布に基づいて能力増強前後におけるコーナー部Ｘの疲労寿命を評価した。評価結果を下記表１に示す。
【０１４２】
【表１】
0006439527.tif 000005
【０１４３】
評価の結果、上記表１に示すように、能力増強後のＶＳＢにおいては、現状の構造では、十分な疲労寿命は得られないという結果になった。そこで、図６に示す本実施形態に係る加工形状決定方法の処理手順により、能力増強後においても十分な疲労寿命を確保可能な、コーナー部Ｘに対する加工形状１２０を決定した。
【０１４４】
具体的には、ステップＳ１０５における疲労寿命評価では、対象としているＶＳＢに対応するＳ−Ｎ線図を、当該ＶＳＢと同材料の試験片による片振り引張疲労試験の結果得られたＳ−Ｎ線図を安全率等を考慮して補正することにより求めた。また、ＶＳＢにおける能力増強後の圧延荷重を加味したＦＥＭ解析により、所定のコーナー半径を有するように加工された加工後のコーナー部Ｘにおける応力分布を算出した。そして、応力分布から得られる最大応力値と、上記補正されたＳ−Ｎ線図と、を用いて、修正マイナー則により、疲労寿命を算出した。
【０１４５】
図６に示すステップＳ１０５〜ステップＳ１０９における処理手順に従って、コーナー部Ｘの加工形状１２０におけるコーナー半径を徐々に小さくしながら、上記の疲労寿命の計算を繰り返し行い、必要な疲労寿命（約１０２年以上）を確保可能な最小のコーナー半径を求めた。ただし、本実施例では、更なる能力増強や安全率等を考慮して、計算で求められた上記コーナー半径よりも若干大きいコーナー半径を、十分な疲労寿命を確保可能な最小のコーナー半径とすることにした（ステップＳ１１１における処理に対応）。
【０１４６】
次に、図６に示すステップＳ１１３及びステップＳ１１５における処理に従って、加工前のコーナー部Ｘの形状に対するＦＥＭ解析の結果から疲労蓄積部１３０を推定し、各種の圧延機における過去の亀裂の発生実績から仮想亀裂１４０を推定した。そして、上述した十分な疲労寿命を確保可能な最小のコーナー半径を有する円弧からなる加工形状１２０が、これら疲労蓄積部１３０及び仮想亀裂１４０を含むように、また、加工装置の性能に応じた加工深さの限界も考慮して、当該円弧の中心の位置を決定した（ステップＳ１１７における処理に対応）。本実施例の場合には、疲労蓄積部１３０及び仮想亀裂１４０を含むように加工形状１２０の位置を決定することができ、最終的な加工形状は、図１４に示す加工形状１２０とほぼ同様の形状になった。
【０１４７】
その後、決定された加工形状１２０に従って、コーナー部Ｘに対して切削加工を行った。当該加工では、まず、コーナー部Ｘにおけるｚ軸と平行な一平面において、剣バイトをナット格納部側面１１４から当該ナット格納部側面１１４に対して角度４５度でハウジング１１０の内部に向かって所定の深さだけ挿入し、その位置において剣バイトをｚ軸方向を回転軸方向として圧下ナット格納部１１５の円周方向に回転させた。そして、剣バイトを圧下ナット格納部１１５の円周方向に回転させながら、圧下ナット格納部１１５の円周の中心軸を通りｚ軸方向と平行な各平面内において加工形状１２０に対応する範囲が切削されるように当該剣バイトをコーナー部Ｘの壁面に対して徐々に移動させることにより、コーナー部Ｘに対する、決定された加工形状１２０に基づく３次元的な加工を行った。剣バイトによって粗加工を行った後、幅広の刃物を用いて切削した表面の形状を整える仕上げ加工を行い、更に、グラインダー及びペーパーホイールを用いた磨き加工を行った。
【０１４８】
上記補修を行った結果、補修後約１年が経過した現在においても、ＶＳＢは、亀裂の発生がなく健全な状態が保たれている。
【０１４９】
（５．補足）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１５０】
１０    圧延機
３０    情報処理装置
１１０    ハウジング
１１５    圧下ナット格納部
１２０    加工範囲
１３０    疲労蓄積部
１４０    仮想亀裂
３１０    制御部
３１１    計算モデル作成部
３１２    ＦＥＭ解析部
３１３    疲労寿命評価部
３１４    コーナー半径決定部（曲率半径決定部）
３１５    疲労蓄積部推定部
３１６    仮想亀裂推定部
３１７    円弧中心位置決定部（曲率中心位置決定部）
【図１】
0006439527.tif 000006
【図２】
0006439527.tif 000007
【図３】
0006439527.tif 000008
【図４】
0006439527.tif 000009
【図５】
0006439527.tif 000010
【図６】
0006439527.tif 000011
【図７】
0006439527.tif 000012
【図８】
0006439527.tif 000013
【図９】
0006439527.tif 000014
【図１０】
0006439527.tif 000015
【図１１】
0006439527.tif 000016
【図１２】
0006439527.tif 000017
【図１３】
0006439527.tif 000018
【図１４】
0006439527.tif 000019
【図１５】
0006439527.tif 000020